ПОЛИУРЕТАНОВЫЕ ПЕНЫ ДЛЯ ОБРАБОТКИ РАН

1. Способ получения покрытий для ран из полиуретановых пен, в котором композиции, содержащие водную, анионную гидрофилированную полиуретановую дисперсию (I) и катионный коагулянт (II), вспенивают и сушат.
2. Способ по п.1, отличающийся тем, что водную, анионную гидрофилированную полиуретановую дисперсию (I) получают посредством того, что
A) изоцианатфункциональный форполимер из
А1) органических полиизоцианатов
А2) полимерных полиолов со средними молекулярными массами от 400 до 8000 г/моль и OH-функциональностями от 1,5 до 6 и
A3) при необходимости, гидроксифункциональных соединений с молекулярными массами от 62 до 399 г/моль и
А4) при необходимости, изоцианатреактивных, анионных или потенциально анионных и/или, при необходимости, неионных средств для гидрофилирования, получают
B) свободные группы NCO форполимера затем полностью или частично подвергают взаимодействию с
В1) при необходимости, аминофункциональными соединениями с молекулярными массами от 32 до 400 г/моль и
В2) с аминофункциональными, анионными или потенциально анионными средствами для гидрофилирования
при удлинении цепей, и форполимер перед, во время или после стадии В) диспергируют в воде, причем, при необходимости, содержащиеся потенциально ионные группы путем частичного или полного подвергают взаимодействию с нейтрализатором с переводом в ионную форму.
3. Способ по п.2, отличающийся тем, что при получении водных, анионных гидрофилированных полиуретановых дисперсий (I) в А1) используют 1,6-гексаметилендиизоцианат, изофорондиизоцтанат, изомерные бис-(4,4′-изоцианатоциклогексил)метаны, а также их смеси и в А2) смесь из поликарбонатполиолов и политетраметиленгликольполиолов, причем часть суммы поликарбонатполиолов и политетраметиленгликольполиэфирполиолов к компоненту А2) составляет, по меньшей мере, 70 мас.%.
4. Способ по п.1, отличающийся тем, что катионным коагулянтом (II) является сополимер акриламида, который имеет структурные элементы общей формулы (1) и (2)
2
2
2
3
причем R означает С=O, -СОО(СН)- или -СОО(СН)- и
-
X означает ион галогенида.
5. Способ по одному из пп.1-4, отличающийся тем, что наряду с полиуретановой дисперсией (I) и катионным коагулянтом (II), также содержатся вспомогательные и добавки (III).
6. Способ по п.5, отличающийся тем, что в качестве вспомогательных и добавок (III) содержатся амиды жирных кислот, сульфосукцинамиды, сульфонаты углеводородов, сульфаты углеводородов, соли жирных кислот и/или алкилполигликозиды в качестве вспенивающих агентов и стабилизаторов пены.
7. Способ по п.6, отличающийся тем, что в качестве вспенивающих агентов и стабилизаторов пены используют смеси из сульфосукцинамидов и стеаратов аммония, причем они содержат от 70 до 50 мас.% сульфосукцинамидов.
3
8. Покрытие для ран, полученное способом по одному из пп.1-7, которое имеет микропористую структуру с открытыми порами и имеет толщину в высушенном состоянии ниже 0,4 г/см.
2
9. Покрытие для ран по п.8, отличающееся тем, что оно имеет поглотительную способность относительно физиологического солевого раствора 100 до 1500% (масса поглощенной жидкости в расчете на массу сухой пены; определение согласно DIN EN 13726-1, часть 3.2) и проницаемость относительно водяного пара составляет обычно от 2000 до 8000 г/24 ч·м (определение согласно DIN EN 13726-2, часть 3.2).
10. Композиция, содержащая водную, анионную гидрофилированную полиуретановую дисперсию (I) и катионный коагулянт (II).